산성 촉매의 존재하, 페놀류와 포름알데하이드와의 반응은 페놀 노볼락 수지 등을 제조하는 반응으로서 일반적으로 알려져 있다.  한편, 아세트알데하이드, 프로피온알데하이드, 이소부틸알데하이드, 크로톤알데하이드나 벤즈알데하이드 등의 알데하이드류를 반응시켜, 폴리페놀류(특허문헌 1 참조)나 노볼락 수지(특허문헌 2 참조)를 제조하는 것도 개시되어 있다.  또한, 페놀과 알데하이드의 양방의 성능을 가지는, 하이드록시 벤즈알데하이드 등을 반응시켜 노볼락형 수지를 제조할 수 있는 것도 개시되어 있다(특허문헌 3 참조).또한, 폴리페놀류나 노볼락 수지는, 반도체용의 코팅제나 레지스트용 수지로서 사용되고 있지만, 이들 용도에서의 성능의 하나로서 내열성이 요구되고 있다.한편, 리소그래피 프로세스에서의 미세 가공에 유용하며, 특히 집적회로 소자의 제조에 적합한 반사방지막 형성 조성물로서, 하기 식으로 표시되는 구조를 모노머 단위로서 가지는 중합체(아세나프텐 수지) 및 용제를 함유하는 반사방지막 형성 조성물이 공지가 되어 있다(특허문헌 4 참조).[화학식 1][식 중, R1은 일가의 원자 또는 기이며, n은 0~4의 정수이며, R2~R5은 독립적으로 하이드록시기 혹은 일가의 원자 혹은 기이다.]그러나, 이 특허문헌 4의 기술은, 재료가 고가이다, 아세나프텐 수지를 얻기 위한 반응 조건이 엄격하고, 반응 공정이 많이 복잡하다는 등의 난점이 있다.한편, 반도체 디바이스의 제조에서는, 포토레지스트 재료를 이용한 리소그래피에 의한 미세 가공이 행해지고 있지만, 근래, LSI의 고집적화와 고속도화에 수반하여, 패턴 룰에 의한 향상된 미세화가 요구되고 있다.  그리고, 현재 범용 기술로서 이용되고 있는 광노광을 이용한 리소그래피에 있어서는, 광원의 파장에 유래하는 본질적인 해상도의 한계에 근접하고 있다.레지스트 패턴 형성 시에 사용하는 리소그래피용의 광원은, KrF 엑시머 레이저(248nm)로부터 ArF 엑시머 레이저(193nm)로 단파장화되고 있다.  그러나, 레지스트 패턴의 미세화가 진행되면, 해상도의 문제 혹은 현상 후에 레지스트 패턴이 무너진다고 하는 문제가 발생하기 때문에, 레지스트의 박막화가 요구되게 된다.  그런데, 단순히 레지스트의 박막화를 행하면, 기판 가공에 충분한 레지스트 패턴의 막두께를 얻는 것이 어려워진다.  이 때문에, 레지스트 패턴뿐만 아니라, 레지스트와 가공하는 반도체기판과의 사이에 레지스트 하층막을 작성하고, 이 레지스트 하층막에도 기판 가공시의 마스크로서의 기능을 갖게 하는 프로세스가 필요하게 되었다.현재, 이러한 프로세스용의 레지스트 하층막으로서 다양한 것이 알려져 있다.  예를 들면, 종래의 에칭속도가 빠른 레지스트 하층막과는 달리, 레지스트에 가까운 드라이에칭 속도의 선택비를 가지는 리소그래피용 레지스트 하층막을 실현하는 것으로서, 소정의 에너지가 인가됨으로써 말단기가 탈리하여 술폰산 잔기를 일으키는 치환기를 적어도 가지는 수지 성분과 용매를 함유하는 다층 레지스트 프로세스용 하층막 형성 재료가 제안되어 있다(특허문헌 5 참조).  또한, 레지스트에 비해 작은 드라이에칭 속도의 선택비를 가지는 리소그래피용 레지스트 하층막을 실현하는 것으로서, 특정의 반복 단위를 가지는 중합체를 포함한 레지스트 하층막 재료가 제안되어 있다(특허문헌 6 참조).  또한, 반도체기판에 비해 작은 드라이에칭 속도의 선택비를 가지는 리소그래피용 레지스트 하층막을 실현하는 것으로서, 아세나프틸렌류의 반복 단위와, 치환 또는 비치환의 하이드록시기를 가지는 반복 단위를 공중합하여 이루어지는 중합체를 포함한 레지스트 하층막 재료가 제안되어 있다(특허문헌 7 참조).한편, 이 종류의 레지스트 하층막에 있어서 높은 에칭 내성을 가지는 재료로서는, 메탄 가스, 에탄 가스, 아세틸렌 가스 등을 원료에 이용한 CVD에 의해 형성된 아몰퍼스 카본 하층막이 알려져 있다.  그러나, 프로세스상의 관점에서, 스핀코트법이나 스크린 인쇄 등의 습식 프로세스로 레지스트 하층막을 형성할 수 있는 레지스트 하층막 재료가 요구되고 있다.또한, 본 발명자들은, 광학 특성 및 에칭 내성이 뛰어나고 또한, 용매에 가용으로 습식 프로세스가 적용 가능한 재료로서, 특정의 구성 단위를 포함한 나프탈렌 포름알데하이드 중합체 및 유기용매를 함유하는 리소그래피용 하층막 형성 조성물(특허문헌 8 참조)을 제안하고 있다.  그러나, 특허문헌 8의 기술은 에칭 내성의 점에 대하여 개량이 요구되고 있다.
이 문장들은 임의의 순서로 섞여 있습니다. 모든 문장을 활용하여 원본 단락의 순서와 내용을 올바른 순서로 재구성하세요.
#문장 리스트: [' 또한, 레지스트에 비해 작은 드라이에칭 속도의 선택비를 가지는 리소그래피용 레지스트 하층막을 실현하는 것으로서, 특정의 반복 단위를 가지는 중합체를 포함한 레지스트 하층막 재료가 제안되어 있다(특허문헌 6 참조).', ' 또한, 반도체기판에 비해 작은 드라이에칭 속도의 선택비를 가지는 리소그래피용 레지스트 하층막을 실현하는 것으로서, 아세나프틸렌류의 반복 단위와, 치환 또는 비치환의 하이드록시기를 가지는 반복 단위를 공중합하여 이루어지는 중합체를 포함한 레지스트 하층막 재료가 제안되어 있다(특허문헌 7 참조).한편, 이 종류의 레지스트 하층막에 있어서 높은 에칭 내성을 가지는 재료로서는, 메탄 가스, 에탄 가스, 아세틸렌 가스 등을 원료에 이용한 CVD에 의해 형성된 아몰퍼스 카본 하층막이 알려져 있다.', '산성 촉매의 존재하, 페놀류와 포름알데하이드와의 반응은 페놀 노볼락 수지 등을 제조하는 반응으로서 일반적으로 알려져 있다.', ' 한편, 아세트알데하이드, 프로피온알데하이드, 이소부틸알데하이드, 크로톤알데하이드나 벤즈알데하이드 등의 알데하이드류를 반응시켜, 폴리페놀류(특허문헌 1 참조)나 노볼락 수지(특허문헌 2 참조)를 제조하는 것도 개시되어 있다.', ' 또한, 페놀과 알데하이드의 양방의 성능을 가지는, 하이드록시 벤즈알데하이드 등을 반응시켜 노볼락형 수지를 제조할 수 있는 것도 개시되어 있다(특허문헌 3 참조).또한, 폴리페놀류나 노볼락 수지는, 반도체용의 코팅제나 레지스트용 수지로서 사용되고 있지만, 이들 용도에서의 성능의 하나로서 내열성이 요구되고 있다.한편, 리소그래피 프로세스에서의 미세 가공에 유용하며, 특히 집적회로 소자의 제조에 적합한 반사방지막 형성 조성물로서, 하기 식으로 표시되는 구조를 모노머 단위로서 가지는 중합체(아세나프텐 수지) 및 용제를 함유하는 반사방지막 형성 조성물이 공지가 되어 있다(특허문헌 4 참조).[화학식 1][식 중, R1은 일가의 원자 또는 기이며, n은 0~4의 정수이며, R2~R5은 독립적으로 하이드록시기 혹은 일가의 원자 혹은 기이다.]그러나, 이 특허문헌 4의 기술은, 재료가 고가이다, 아세나프텐 수지를 얻기 위한 반응 조건이 엄격하고, 반응 공정이 많이 복잡하다는 등의 난점이 있다.한편, 반도체 디바이스의 제조에서는, 포토레지스트 재료를 이용한 리소그래피에 의한 미세 가공이 행해지고 있지만, 근래, LSI의 고집적화와 고속도화에 수반하여, 패턴 룰에 의한 향상된 미세화가 요구되고 있다.', ' 그러나, 프로세스상의 관점에서, 스핀코트법이나 스크린 인쇄 등의 습식 프로세스로 레지스트 하층막을 형성할 수 있는 레지스트 하층막 재료가 요구되고 있다.또한, 본 발명자들은, 광학 특성 및 에칭 내성이 뛰어나고 또한, 용매에 가용으로 습식 프로세스가 적용 가능한 재료로서, 특정의 구성 단위를 포함한 나프탈렌 포름알데하이드 중합체 및 유기용매를 함유하는 리소그래피용 하층막 형성 조성물(특허문헌 8 참조)을 제안하고 있다.', ' 이 때문에, 레지스트 패턴뿐만 아니라, 레지스트와 가공하는 반도체기판과의 사이에 레지스트 하층막을 작성하고, 이 레지스트 하층막에도 기판 가공시의 마스크로서의 기능을 갖게 하는 프로세스가 필요하게 되었다.현재, 이러한 프로세스용의 레지스트 하층막으로서 다양한 것이 알려져 있다.', ' 그러나, 특허문헌 8의 기술은 에칭 내성의 점에 대하여 개량이 요구되고 있다.', ' 예를 들면, 종래의 에칭속도가 빠른 레지스트 하층막과는 달리, 레지스트에 가까운 드라이에칭 속도의 선택비를 가지는 리소그래피용 레지스트 하층막을 실현하는 것으로서, 소정의 에너지가 인가됨으로써 말단기가 탈리하여 술폰산 잔기를 일으키는 치환기를 적어도 가지는 수지 성분과 용매를 함유하는 다층 레지스트 프로세스용 하층막 형성 재료가 제안되어 있다(특허문헌 5 참조).', ' 그리고, 현재 범용 기술로서 이용되고 있는 광노광을 이용한 리소그래피에 있어서는, 광원의 파장에 유래하는 본질적인 해상도의 한계에 근접하고 있다.레지스트 패턴 형성 시에 사용하는 리소그래피용의 광원은, KrF 엑시머 레이저(248nm)로부터 ArF 엑시머 레이저(193nm)로 단파장화되고 있다.', ' 그러나, 레지스트 패턴의 미세화가 진행되면, 해상도의 문제 혹은 현상 후에 레지스트 패턴이 무너진다고 하는 문제가 발생하기 때문에, 레지스트의 박막화가 요구되게 된다.', ' 그런데, 단순히 레지스트의 박막화를 행하면, 기판 가공에 충분한 레지스트 패턴의 막두께를 얻는 것이 어려워진다.']